СОСТАВ КРАСКИ ПРОТИВ ОБРАСТАНИЯ С ВЫСОКИМ СОДЕРЖАНИЕМ НЕЛЕТУЧИХ КОМПОНЕНТОВ, ПОКРЫВАЮЩАЯ ПЛЕНКА ПРОТИВ ОБРАСТАНИЯ, ОСНОВА С ПОКРЫВАЮЩЕЙ ПЛЕНКОЙ, ОСНОВА, ПРОТИВОСТОЯЩАЯ ОБРАСТАНИЮ, СПОСОБ ФОРМИРОВАНИЯ ПОКРЫВАЮЩЕЙ ПЛЕНКИ НА ПОВЕРХНОСТИ ОСНОВЫ, СПОСОБ ПРИДАНИЯ ОСНОВЕ СВОЙСТВА ПРОТИВОСТОЯТЬ ОБРАСТАНИЮ И КОМПЛЕКТ МНОГОКОМПОНЕНТНОЙ КРАСКИ ПРОТИВ ОБРАСТАНИЯ С ВЫСОКИМ СОДЕРЖАНИЕМ НЕЛЕТУЧИХ КОМПОНЕНТОВ

1. Состав краски против обрастания с высоким содержанием нелетучих компонентов, включающий:
(A) содержащий карбоксильную группу сополимер (А), который имеет структурный блок, полученный из мономера (а1) ненасыщенной карбоновой кислоты и структурный блок, полученный из другого мономера (а2) ненасыщенного соединения, сополимеризующегося с мономером (а1) ненасыщенной карбоновой кислоты, и имеет среднюю молекулярную массу 1000-6000, измеряемую с помощью гельпроникающей хроматографии,
(B) соединение поливалентного металла, способного вступать в реакцию с карбоксильной группой содержащего карбоксильную группу сополимера (А), и (С) агент против обрастания.
2. Состав краски против обрастания с высоким содержанием нелетучих компонентов по п.1, который представляет собой состав многокомпонентной краски против обрастания с высоким содержанием нелетучих компонентов, получающийся смешиванием первой жидкости, включающей содержащий карбоксильную группу сополимер (А), и второй жидкости, включающей соединение (В) поливалентного металла.
3. Состав краски против обрастания с высоким содержанием нелетучих компонентов по п.1, который представляет собой состав двухкомпонентной краски против обрастания с высоким содержанием нелетучих компонентов, получающийся смешиванием первой жидкости и второй жидкости, причем
первая жидкость включает содержащий карбоксильную группу сополимер (А), и
вторая жидкость включает соединение (В) поливалентного металла.
4. Состав краски против обрастания с высоким содержанием нелетучих компонентов по п.1, который представляет собой состав двухкомпонентной краски против обрастания с высоким содержанием нелетучих компонентов, получающийся смешиванием первой жидкости и второй жидкости, причем
первая жидкость включает содержащий карбоксильную группу сополимер (А),
вторая жидкость включает соединение (В) поливалентного металла, и,
по меньшей мере, одна из первой жидкости и второй жидкости содержит агент (С) против обрастания.
5. Состав краски против обрастания с высоким содержанием нелетучих компонентов по п.1, который представляет собой состав двухкомпонентной краски против обрастания с высоким содержанием нелетучих компонентов, получающийся смешиванием первой жидкости и второй жидкости, причем
первая жидкость включает содержащий карбоксильную группу сополимер (А) и не включает соединение (В) поливалентного металла,
вторая жидкости включает содержащий карбоксильную группу сополимер (А) и соединение (В) поливалентного металла и не содержит воды в существенном количестве, и,
по меньшей мере, одна из первой жидкости и второй жидкости содержит агент (С) против обрастания.
6. Состав краски против обрастания с высоким содержанием нелетучих компонентов по п.5, в котором вторая жидкость включает содержащий карбоксильную группу сополимер (А) в количестве 1-30 мас.% от полного количества содержащего карбоксильную группу сополимера (А).
7. Состав краски против обрастания с высоким содержанием нелетучих компонентов по п.1, который представляет собой состав трехкомпонентной краски против обрастания с высоким содержанием нелетучих компонентов, получающийся смешиванием первой жидкости, второй жидкости и третьей жидкости, причем
первая жидкость включает содержащий карбоксильную группу сополимер (А),
вторая жидкость включает соединение (В) поливалентного металла,
третья жидкость включает, по меньшей мере, один ингредиент, выбирающийся из противовспенивающего агента, модификатора вязкости, модификатора скорости отверждения покрывающей пленки и модификатора прочности покрывающей пленки, и
по меньшей мере, одна из первой жидкости, второй жидкости и третьей жидкости
содержит агент (С) против обрастания.
8. Состав краски против обрастания с высоким содержанием нелетучих компонентов по п.1, который представляет собой состав трехкомпонентной краски против обрастания с высоким содержанием нелетучих компонентов, получающийся смешиванием первой жидкости, второй жидкости и третьей жидкости, причем
первая жидкость включает содержащий карбоксильную группу сополимер (А) и не включает соединение (В) поливалентного металла,
вторая жидкость включает содержащий карбоксильную группу сополимер (А) и соединение (В) поливалентного металла, и не содержит воды в существенном количестве,
третья жидкость включает, по меньшей мере, один ингредиент, выбирающийся из противовспенивающего агента, модификатора вязкости, модификатора скорости отверждения покрывающей пленки и модификатора прочности покрывающей пленки, и
по меньшей мере, одна из первой жидкости, второй жидкости и третьей жидкости
содержит агент (С) против обрастания.
9. Состав краски против обрастания с высоким содержанием нелетучих компонентов по п.8, в котором вторая жидкость включает содержащий карбоксильную группу сополимер (А) в количестве 1-30 мас.% от полного количества содержащего карбоксильную группу сополимера (А).
10. Состав краски против обрастания с высоким содержанием нелетучих компонентов по п.1, в котором содержание летучих органических соединений составляет 400 г/л или менее.
11. Состав краски против обрастания с высоким содержанием нелетучих компонентов по п.1, в котором содержание летучих органических соединений составляет от 100 до 350 г/л.
12. Состав краски против обрастания с высоким содержанием нелетучих компонентов по п.1, в котором содержащий карбоксильную группу сополимер (А) имеет среднюю молекулярную массу 1300-5500 при измерении с помощью гельпроникающей хроматографии.
13. Состав краски против обрастания с высоким содержанием нелетучих компонентов по п.1, в котором содержащий карбоксильную группу сополимер (А) имеет среднюю молекулярную массу 1500-5000 при измерении с помощью гельпроникающей хроматографии.
14. Состав краски против обрастания с высоким содержанием нелетучих компонентов по п.2, в котором
первая жидкость включает раствор содержащего карбоксильную группу сополимера (А) с вязкостью при 25°С 800 мПа·с или менее при измерении для раствора с содержанием нелетучих компонентов 50 мас.% и 20000 мПа·с или менее при измерении для раствора с содержанием нелетучих компонентов 70 мас.% и
содержащий карбоксильную группу сополимер (А) содержит 5-50 мас.% структурного блока, получаемого из мономера (al) ненасыщенной карбоновой кислоты, на 100 мас.% содержащего карбоксильную группу сополимера (А).
15. Состав краски против обрастания с высоким содержанием нелетучих компонентов по п.1, в котором содержащий карбоксильную группу сополимер (А) является сополимером, получаемым радикальной полимеризацией в растворителе, в котором используется инициатор радикальной полимеризации в количестве 10 частей по массе или более на 100 частей по массе полного количества начальных мономеров.
16. Состав краски против обрастания с высоким содержанием нелетучих компонентов по п.1, в котором мономер (а1) ненасыщенной карбоновой кислоты является мономером монокарбоновой кислоты.
17. Состав краски против обрастания с высоким содержанием нелетучих компонентов по п.16, в котором мономер монокарбоновой кислоты является (мет)акриловой кислотой.
18. Состав краски против обрастания с высоким содержанием нелетучих компонентов по п.1, в котором мономер (а1) ненасыщенной карбоновой кислоты является (мет)акриловой кислотой, и
другой мономер (а2) ненасыщенного соединения является, по меньшей мере, одним мономером, выбранным из группы, состоящей из алкил(мет)акрилата и его производного, стирола и его производного, винилацетата, винилпропионата, (мет)акриламида и его производного и (мет)акрилонитрила.
19. Состав краски против обрастания с высоким содержанием нелетучих компонентов по п.1, в котором соединение (В) поливалентного металла является соединением двухвалентного или трехвалентного металла.
20. Состав краски против обрастания с высоким содержанием нелетучих компонентов по п.19, в котором соединение (В) поливалентного металла является, по меньшей мере, одним из соединений, выбираемых из группы, состоящей из оксидов, гидроокисей, галогенидов и карбоксилатов двухвалентных или трехвалентных металлов.
21. Состав краски против обрастания с высоким содержанием нелетучих компонентов по п.1, в котором поливалентным металлом является, по меньшей мере, один металл, выбираемый из группы, состоящей из цинка, меди, германия, магния, кальция, кобальта и алюминия.
22. Состав краски против обрастания с высоким содержанием нелетучих компонентов по п.1, в котором соединение (В) поливалентного металла является оксидом, по меньшей мере, одного поливалентного металла, выбираемый из группы, состоящей из цинка, меди, германия, магния, кальция и кобальта.
23. Состав краски против обрастания с высоким содержанием нелетучих компонентов по п.22, в котором соединение (В) поливалентного металла является оксидом цинка и/или оксидом меди.
24. Состав краски против обрастания с высоким содержанием нелетучих компонентов по п.23, в котором соединение (В) поливалентного металла является активированными цинковыми белилами.
25. Состав краски против обрастания с высоким содержанием нелетучих компонентов по п.1, который содержит 1-500 частей по массе соединения (В) поливалентного металла на 100 частей по массе содержащего карбоксильную группу сополимера (А).
26. Состав краски против обрастания с высоким содержанием нелетучих компонентов по п.1, который содержит соединение (В) поливалентного металла в отношении 0,1-500 молей на моль карбоксильной группы содержащего карбоксильную группу сополимера (А).
27. Состав краски против обрастания с высоким содержанием нелетучих компонентов по п.1, который содержит соединение (с1) меди в качестве агента (С) против обрастания.
28. Состав краски против обрастания с высоким содержанием нелетучих компонентов по п.27, в котором соединение (с1) меди является оксидом меди.
29. Состав краски против обрастания с высоким содержанием нелетучих компонентов по п.1, который содержит сульфид цинка в качестве агента (С) против обрастания.
30. Состав краски против обрастания с высоким содержанием нелетучих компонентов по п.1, который содержит органический агент (с3) против обрастания в качестве агента (С) против обрастания.
31. Состав краски против обрастания с высоким содержанием нелетучих компонентов по п.30, в котором органический агент (с3) против обрастания является, по меньшей мере, одним из соединений, выбирающимся из группы, состоящей из соединения пиритиона, комплекса амин-органоборан и соединения 4,5-дихлоро-2-n-октил-4-изотиазолин-3-один.
32. Состав краски против обрастания с высоким содержанием нелетучих компонентов по п.30, который содержит пиритион цинка и комплекс пиридин-трифенилборан или комплекс 4-изопропилпиридин-дифенилметилборан в качестве органического агента (с3) против обрастания.
33. Состав краски против обрастания с высоким содержанием нелетучих компонентов по п.30, который содержит пиритион цинка и 4,5-дихлоро-2-n-октил-4-изотиазолин-3-один в качестве органического агента (с3) против обрастания.
34. Состав краски против обрастания с высоким содержанием нелетучих компонентов по п.30, который не содержит оксид меди в существенном количестве в качестве агента (С) против обрастания.
35. Состав краски против обрастания с высоким содержанием нелетучих компонентов по п.1, который содержит соединение (с1) меди и органический агент (с3) против обрастания в качестве агента (С) против обрастания.
36. Состав краски против обрастания с высоким содержанием нелетучих компонентов по п.35, в котором органический агент (с3) против обрастания является, по меньшей мере, одним из соединений, выбирающимся из группы, состоящей из соединения пиритиона, комплекса амин-органоборан и соединения 4,5-дихлоро-2-n-октил-4-изотиазолин-3-один.
37. Состав краски против обрастания с высоким содержанием нелетучих компонентов по п.35, в котором органический агент (с3) против обрастания является, по меньшей мере, одним из соединений, выбирающимся из группы, состоящей из пиритиона меди, пиритиона цинка, комплекса пиридин-трифенилборан, комплекса 4-изопропилпиридин-дифенилметилборан, и 4,5-дихлоро-2-n-октил-4-изотиазолин-3-один.
38. Состав краски против обрастания с высоким содержанием нелетучих компонентов по п.1, который содержит оксид меди и пиритион меди или пиритион цинка в качестве агента (С) против обрастания.
39. Состав краски против обрастания с высоким содержанием нелетучих компонентов по п.38, который содержит оксид меди, пиритион меди или пиритион цинка и 4,5-дихлоро-2-n-октил-4-изотиазолин-3-один в качестве агента (С) против обрастания.
40. Состав краски против обрастания с высоким содержанием нелетучих компонентов по п.1, который содержит сульфид цинка (с2) и органический агент (с3) против обрастания в качестве агента (С) против обрастания.
41. Состав краски против обрастания с высоким содержанием нелетучих компонентов по п.40, в котором органический агент (с3) против обрастания является, по меньшей мере, одним из соединений, выбирающимся из группы, состоящей из соединения пиритиона, комплекса амин-органоборан и соединения 4,5-дихлоро-2-n-октил-4-изотиазолин-3-один.
42. Состав краски против обрастания с высоким содержанием нелетучих компонентов по п.40, в котором органический агент (с3) против обрастания является, по меньшей мере, одним из соединений, выбирающимся из группы, состоящей из пиритиона меди, пиритиона цинка, комплекса пиридин-трифенилборан, комплекса 4-изопропилпиридин-дифенилметилборан, и 4,5-дихлоро-2-n-октил-4-изотиазолин-3-один.
43. Состав краски против обрастания с высоким содержанием нелетучих компонентов по п.40, который не содержит меди или любого соединения меди в существенном количестве в качестве агента (С) против обрастания.
44. Состав краски против обрастания с высоким содержанием нелетучих компонентов по п.1, который содержит сульфид цинка (с2) и пиритион цинка в качестве агента (С) против обрастания.
45. Состав краски против обрастания с высоким содержанием нелетучих компонентов по п.43, который содержит сульфид цинка (с2) и комплекс
пиридин-трифенилборан или комплекс 4-изопропилпиридин-дифенилметилборане,
и пиритион цинка в качестве агента (С) против обрастания.
46. Состав краски против обрастания с высоким содержанием нелетучих компонентов по п.43, который содержит сульфид цинка (с2), пиритион цинка и 4,5-дихлоро-2-n-октил-4-изотиазолин-3-один в качестве агента (С) против обрастания.
47. Состав краски против обрастания с высоким содержанием нелетучих компонентов по п.1, который дополнительно содержит воду (d1).
48. Состав краски против обрастания с высоким содержанием нелетучих компонентов по п.1, который дополнительно включает содержащее ацетоацетиловую группу соединение (d2).
49. Состав краски против обрастания с высоким содержанием нелетучих компонентов по п.1, который дополнительно содержит алкоксисилановое соединение (d3) или его производное.
50. Состав краски против обрастания с высоким содержанием нелетучих компонентов по п.1, который дополнительно содержит дисперсант (d4).
51. Состав краски против обрастания с высоким содержанием нелетучих компонентов по п.50, в котором дисперсант (d4) представляет собой, по меньшей мере, один из дисперсантов, выбираемых из группы, включающей каменноугольную смолу, нефтяную смолу, терпеновую смолу, (со)полимер винилового эфира, (со)полимер эфира (мет)акрилата и соединение монокарбоновой кислоты, имеющее молекулярную массу 3000 или менее.
52. Состав краски против обрастания с высоким содержанием нелетучих компонентов по п.1, который дополнительно содержит средство (d5) против потеков.
53. Состав краски против обрастания с высоким содержанием нелетучих компонентов по п.1, который дополнительно содержит пластификатор (d6).
54. Состав краски против обрастания с высоким содержанием нелетучих компонентов по п.53, в котором пластификатор (d6) является хлорированный парафин и/или пластификатор на фосфорной основе.
55. Состав краски против обрастания с высоким содержанием нелетучих компонентов по п.1, который дополнительно содержит наполнительный пигмент (d7).
56. Состав краски против обрастания с высоким содержанием нелетучих компонентов по п.55, в котором наполнительный пигмент (d7) является тальком.
57. Состав краски против обрастания с высоким содержанием нелетучих компонентов по п.1, который дополнительно содержит красящий пигмент (d8).
58. Состав краски против обрастания с высоким содержанием нелетучих компонентов по п.57, в котором красящий пигмент (d8) является, по меньшей мере, одним красящим пигментом, выбирающимся из группы, состоящей из красного железооксидного пигмента, титановых белил, желтого железооксидного пигмента и органического пигмента.
59. Состав краски против обрастания с высоким содержанием нелетучих компонентов по п.1, который содержит, по меньшей мере, один растворитель (Е), выбирающийся из группы, состоящей из толуола, ксилола, триметилбензола, этанола, пропанола, бутанола, монобутилового эфира этиленгликоля, метилизобутилкетона и монометилового эфира пропиленгликоля.
60. Покрывающая пленка против обрастания, формирующаяся отверждением состава краски против обрастания с высоким содержанием нелетучих компонентов по любому из пп.1-59.
61. Основа с покрывающей пленкой, причем поверхность основы покрыта покрывающей пленкой против обрастания, формирующейся отверждением состава краски против обрастания с высоким содержанием нелетучих компонентов по любому из пп.1-59.
62. Основа, обладающая свойством противостоять обрастанию, у которой поверхность, находящаяся в контакте с морской водой или пресной водой, покрыта пленкой, сформированной отверждением состава краски против обрастания с высоким содержанием нелетучих компонентов по любому из пп.1-59.
63. Основа, обладающая свойством противостоять обрастанию, по п.62, которая представляет собой подводные конструкции, наружные борта кораблей, рыболовные сети и рыболовные снасти.
64. Способ формирования покрывающей пленки на поверхности основы, содержащий:
покрытие или пропитку поверхности основы составом краски против обрастания с высоким содержанием нелетучих компонентов по любому из пп.1-59 с последующим отверждением состава краски против обрастания с высоким содержанием нелетучих компонентов для получения покрывающей пленки.
65. Способ придания основе свойства противостоять обрастанию, содержащий:
покрытие или пропитку поверхности основы составом краски против обрастания с высоким содержанием нелетучих компонентов по любому из пп.1-59 с последующим отверждением состава краски против обрастания с высоким содержанием нелетучих компонентов для получения покрывающей пленки, противостоящей обрастанию.
66. Способ придания основе свойства противостоять обрастанию по п.65, в котором основа является любым объектом из подводной конструкции, наружных бортов корабля, рыболовной сетью и рыболовной снастью.
67. Комплект многокомпонентной краски против обрастания с высоким содержанием нелетучих компонентов, содержащий:
первую жидкость, включающую содержащий карбоксильную группу сополимер (А), который имеет структурный блок, полученный из мономера (а1) ненасыщенной карбоновой кислоты, и структурный блок, полученный из другого мономера (а2) ненасыщенного соединения, сополимеризующегося с мономером (а1) ненасыщенной карбоновой кислоты, и имеет среднюю молекулярную массу 1000-6000, измеряемую с помощью гельпроникающей хроматографии,
вторую жидкость, включающую соединение (В) поливалентного металла, способного вступать в реакцию с карбоксильной группой содержащего карбоксильную группу сополимера (А), и,
необязательно другие компоненты,
причем, по меньшей мере, одна из указанной первой жидкости, указанной второй жидкости и указанных других компонентов содержит агент (С) против обрастания.
68. Комплект двухкомпонентной краски против обрастания с высоким содержанием нелетучих компонентов, содержащий:
первую жидкость, включающую содержащий карбоксильную группу сополимер (А), который имеет структурный блок, полученный из мономера (а1) ненасыщенной карбоновой кислоты, и структурный блок, полученный из другого мономера (а2) ненасыщенного соединения, сополимеризующегося с мономером (а1) ненасыщенной карбоновой кислоты, и имеет среднюю молекулярную массу 1000-6000, измеряемую с помощью гельпроникающей хроматографии,
вторую жидкость, включающую соединение (В) поливалентного металла, способного вступать в реакцию с карбоксильной группой содержащего карбоксильную группу сополимера (А),
указанная первая жидкость и/или указанная вторая жидкость содержит агент (С) против обрастания.
69. Комплект двухкомпонентной краски против обрастания с высоким содержанием нелетучих компонентов по п.68, в котором
первая жидкость включает содержащий карбоксильную группу сополимер (А) и не включает соединение (В) поливалентного металла, и
вторая жидкость включает содержащий карбоксильную группу сополимер (А) и соединение (В) поливалентного металла, и не включает воды в существенном количестве.
70. Комплект трехкомпонентной краски против обрастания с высоким содержанием нелетучих компонентов, содержащий:
первую жидкость, включающую содержащий карбоксильную группу сополимер (А), который имеет структурный блок, полученный из мономера (а1) ненасыщенной карбоновой кислоты и структурный блок, полученный из другого мономера (а2) ненасыщенного соединения, сополимеризующегося с мономером (а1) ненасыщенной карбоновой кислоты, и имеет среднюю молекулярную массу 1000-6000, измеряемую с помощью гельпроникающей хроматографии,
вторую жидкость, включающую соединение (В) поливалентного металла, способного вступать в реакцию с карбоксильной группой содержащего карбоксильную группу сополимера (А), и
третью жидкость, включающую, по меньшей мере, один из ингредиентов, выбирающийся из противовспенивающего агента, модификатора вязкости, модификатора скорости отверждения покрывающей пленки и модификатора прочности покрывающей пленки, и
по меньшей мере, одна из указанной первой жидкости, указанной второй жидкости и указанной третьей жидкости содержит агент (С) против обрастания.
71. Комплект трехкомпонентной краски против обрастания с высоким содержанием нелетучих компонентов по п.70, в котором первая жидкость включает содержащий карбоксильную группу сополимер (А) и не включает соединение (В) поливалентного металла, и
вторая жидкость включает содержащий карбоксильную группу сополимер (А) и соединение (В) поливалентного металла, и не включает воды в существенном количестве.